FR 2483933 A1 19811211 FR 8012538 A 19800605 La présente invention concerne des procédés de préparation de polyacétals à haut poids moléculalre. Les polyacdtals macromoldoulaires indiques trouvent une large application dans l'industrie. Les polyacétals sont des matériaux thermoplastiques possédant un ensemble de propriétds techniques de valeur, ce qui permet aux polyacétals de concurrencer les métaux non ferreux dans la fabrication de diverses pièces de construction par exemple dans les constructiom mécaniques et la fabrication d'appareils de controle et de mesure, l'industrie électrotech- nique. Les ressources en matières premières pour la fabrication des polyacétals sont considérables et accessibles (le gaz naturel et le charbon), ce qui crée les conditions nécessaires à une augmentation incessante de leur production. A l'heure actuelle, les polyacétals macromoléculaires s'obtiennent sous forme d'homopolymères et de copolymères. Les polyacétals à structure homopolymère se forment au cours de la polymérisation du formaldéhyde ou desoligomères cycliques du formaldéhyde. Les copolymères stobtiennent lors de la copolymérisation du formaldéhyde avec divers comonomères, dont la teneur est de 2 à 3% en poids, c'est-à- dire la matièrepriere'dedépstpar2a préparation de polyacétals macromoléculairesest le formalddhyde monomère ou les o7i- gomères cycliquesdu formaldéhyde, par exemple le trioxanne et le tétraoxanne (N.S. Enikolopyan, S.A. Wolfson, "Chimie et technologie du polyformaldéhyde", Ed. "Chimia" M. 1968). L'un des moyens de perfectionner la technologie de production des polyacétals macromoléculaires consiste à réduire les stades du processus. La voie la plus prometteuse dans ce sens est l'utilisation à titre de matière de départ pour la production des polyacétals macromoléculaires, de formaldéhyde monomère, cette voie permettant d'élimier le stade de la synthèse des produits intermédiaires. La production,, à l'échelle industrielle, du formaldéhyde comprend une déshydrogénation oxydante catalytique du méthanol en présense d'oxygène atmosphérique sur des catalyseurs métalliques ou en oxydes. Le formaldéhyde formé contient divers composants H20, CHsOH, HCOOH, N2, C02, CO, H2, CH4s 02, etc. La part du formaldéhyde dans le mélange dépend du catalyseur choisi et peut varier de 2 à 19fui. L'extraction du formaldéhyde de ce mélange se réduit généralement à son absorption par l'eau ou les alcools. Les solutions formées peuvent servir de source pour l'obtention de formaldéhyde monomère concentré ou de polymères basmoléculaires. Les polymères bas-molkculaires peuvent à leur tour servir de source pour la préparation de formaldéhyde monomère par pyrolyse.Pour préparer le formaldéhyde monomère concentré, on soumet les solutions de formaldéhyde mentionnées à une évaporation à une température de 110 à 1300C, suivie d'une condensation fractionnaire des vapeurs d'eau ou d'alcool et de leur isolement. On obtient alors le formaldéhyde à l'état monomère à teneur en produit principal de 95 à 99%. Le formaldéhyde isolé de cette façon est ensuite soumis à une épuration jusqu'à une teneur en produit principal d'environ 99,9%. On utilise pour l'épuration divers procédés physiques et chimiques, basés sur une condensation profonde des impuretés ou leur transformation chimique en différentes modifications, suivie de l'isolement du produit visé. L'isolement et la purificaton du formaldéhyde monomère concentré est un processus technologique complexe à plusieurs stades vu l'activité chimique extrêmement élevée du formaldéhyde et l'impossibilité de sa conservation à l'état pur (J. Walker "Formaldéhyde", G.N.-T Ed. de la littérature chimique, Moscou, 1957). En effet, les difficultés liées à l'isolement et à la purification du formaldéhyde monomère, à l'impossibilité de sa conservation à l'état pur, entravent la simplification de la technologie et la réduction des frais deproduNion des polyacétals macromoléculaires. C'est un obstacle essentiel à l'augmentation de la production des polyacétals à base de formaldéhyde monomère. il existe un nombre de procédés de préparation de polyacétals macromoléculaires par polymérisation (copolymérisation) de formaldéhyde monomère Ainsi, par exemple, on connait un procédé qui consiste à polymériser (copolimériser) un formaldéhyde monomère gazeux. On admet pour cela le formaldéhyde gazeux isolé et purifié dans un réacteur contenant un solvant hydrocarboné inerte et un catalyseur de type ionique. En cas de copolymérisation, on admet additionnellement dans le réacteur un comonomère, par exemple des formals cycliques ou des oxydes cycliques. On réalise la polymérisation (copolymérisation) à une température de (-500C) à (+1200C). La chaleur réactionnelle dégagée, égale à 15,0 - 16,0 kcal/mole de CH20, est évacuée à travers les parois du réacteur par un caloporteur quelconque (J.Furuka-a,T.Saegusa, "Polymérisation des aldéhydes et des oxydes",Ed. "Mir".,M., 1965). Comme il a été indiqué plus haut, à la suite de la polymérisation (copolymérisation) du formaldéhyde gazeux, il se dégage une forte quantité de chaleur. On n'arrive à évacuer la chaleur- réactionnelle par transfert de la chaleur à travers les parois du réacteur que dans des réacteurs de faibles dimensions. Lors de la mise en oeuvre des réacteurs de grandes dimensions, le rapport entre la surface de transfert de chaleur et le volume du réacteur diminue, ce qui nécessite une réduction artificielle de la vitesse de polymérisation (copolymérisation) par diminution de la charge unitaire de formaldéhyde exprimée en g de CH20 par litre de phase liquide et'par unité de temps. On a établi que toutes conditions égales par ailleurs le poids moléculaire du polymère diminue avec la réduction de la charge unitaire formaldéhyde. Par exemple, la viscosité du polymère, déterminée dans une solution à 0,5 de diméthylformaldéhyde à la tem pérature de 1500C, diminue de 0,68 à-0,57 dl/g respectivement avec la diminution de la charge unitaire de formaldéhyde de 15 à 2 g/l min. L'évacuation de la chaleur à travers les parois du réacteur ne permet pas de réaliser en continu la polymérisation (copolymérisation) du formaldéhyde gazeux à cause de la formation, sur les parois du réacteur, d'un film polymère altérant brusquement le transfert de chaleur. Le réacteur exige une régénération périodique de la surface des parois par élimination du film de polymère formé. Du point de vue technique, l'évacuation de la chaleur réactionnelle par évaporation de la phase liquide et entrainement de ses vapeurs hors de la zone de réaction par un gaz inerte amené spécialement dans ce but, est la méthode liplus efficace. On connait un procédé de préparaton de polyacétals macromoléculaires par polymérisation de formaldéhyde monomère gazeux dans un liquide inerte contenant un catalyseur de type ionique (brevet japonais w 8223, 1972). Le procédé consiste à admettre le formaldéhyde gazeux, contenant 99,8% de produit principal, dans un réacteur chargé de n-hexane comprenant un catalyseur, 1,38% en poids de di-n-butyl-étain-dilaurate, à la température de 500C. En même temps, on amène à travers un tube spécial le gaz N2, séparément du formaldéhyde. Les vapeurs formées de n-hexane sont évacuées du réacteur avec le gaz inerte. Ainsi, on réalise l'évacuation de la chaleur réactionnelle et on maintient le régime de température imposé. - Le procédé décrit permet de résoudre le problème de l'évacuation de la chaleur réactionnelle, mais la ma matière première, dans ce procédé est le formaldéhyde concentré et, par conséquent on est onfronté à toutes 'es difficultés liées a l'isolement et la purification du formaldéhyde gazeux Sous ce rapport, le procédé de préparation de po lyacétals macromoléculaires, dans lequel, en qualité de matière de départ, on utilise une solution de formaldéhyde dans un hydrocarbure inerte, présente un certain intérêt, le formaldéhyde étant obtenu à partir des gaz résultant de la déEazydrogénation oxydante cataly tique du méthanol (brevet français N 1336994).Suivant ce procédé, on purifie les gaz réactionnels de l'oxydes tion du méthanol à partir des impuretés H20, CHsOH et HCOOH par condensation fractionnée et élimination des impuretés indiquées. Pour effectuer une purification profonde jusqu'à la teneur en impuretés de 0,1% en poids, on fait passer le mélange de gaz restant à travers un récipient contenant du n-heptane renfermant 0,01% de n-butylamine, à la température de (-10) OC. Le mélange réactionnel débarrassé des impuretés H20, CH30H et HCOOH est ensuite envoyé dans un absorbeur pour l'extraction du formaldéhyde pur par son absorption avec un hydrocarbure inerte (le toluène ou toluol) à la température de (-70)OC. La solution de formaldéhyde dans le toluol ou toluène obtenue de cette façon est exempte d'impuretés des autres composants contenus dans les gaz réactionnels initiaux résultant de l'oxyda- tion du méthanol, à savoir, N2, C02, CO, CH4, H2, 02, etc, et représente la matière première de départ pour préparer les polyacétals macromoléculaires. On dirige ladite solution de formaldéhyde pur dans le réacteur ou l'on ajoute le catalyseur de polymérisation, notamment la n-butylamine. Dans le réacteur s'effectue la polymérisation du formaldéhyde. Le procédé décrit se distingue avantageusement des procédés antérieurs en ce que la solution de formaldéhyde dans le liquide inerte, utilisée au stade de la polymérisation est directement obtenue à partir des gaz réactionnels résultant de la déshydrogénation acylaxte du méthanol, après l'élimination des impuretés 20, CH30H et HCOOH. Cependant la nécessité d'obtention la solution de formaldéhyde dans le liquide inerte rend le processus sensiblement plus complexe, réduit l'efficacité économique du procédé. On s'est donc proposé, dans le procédé de préparation de polyacétals macromolécuiires, de sélectionner une matière première de départ qui permettrait de simplifier le processus technologique et d'améliorer les indices économiques de la production. La solution consiste en ce que dans le procédé de préparation de polyacétals macromoléculaires par polymérisation de formaldéhyde gazeux ou par sa copolymérisation avec des formals cycliques ou des oxydes cycliques au sein d'un solvant hydrocarboné inerte en présence d'un catalyseur de type ionique à une température de (-500C) à (+1200), avec formation d'une phase de vapeur que l'on évacue de la zone de réaction, suivant l'invention, on amène le formaldéhyde dans la zone de réaction dans un mélange de gaz constitué d'un produit de déshydrogénation oxydante catalytique du méthanol, mélange dans lequel on élimine H2O, CH 3OH et HCOOH avant son admission dans la zone de réaction. A titre de formals cycliques on peut utiliser, par exemple, des dérivés de glycols et de formaldéhyde, en particulier le dioxolane- 1,3, le trioxepane -1,3,5, le formalbutanediol-1,4. A tire de solvant hydrocarboné inerte on peut utiliser, par exemple, des hydrocarbures aliphatiques cycloaliphatiques et aromatiques, leurs dérivés halogénés ainsi que les éthers. Les solvants indiqués sont la phase liquide se trouvant dans la zone de polymérisaton du formaldéhyde. En cas de copolymérisation, la compostion de la phase liquide renferme également un comonomère. Les catalyseurs dans le procédé proposé sont des catalyseurs de type ionique. On'peut, en particulier, utiliser des oxydes, des hydroxydes et des sels de métaux alcalins et alcalino-terreux, des amines, des acides de Lexis, des complexes diacides de Lexis avec des bases. Lintervalle choisi de températures de colymérisation tcopolynérisation) est assez large en cas d'utilisation de catalyseurs de type ionique. Dans cet intervalle de températures il est simple de réaliser l'évacuation de la chaleur de polymérisation (copolymérisation) par évaporation de la phase liquide et peur élimination de ses peurs dans la comosition de la phase vapeur la tmpérature de polymérisation (ccolymérisation)dépend de la nature de la teneur en formaldéhyde du mélange initial et de la pression à laquelle on effectue la polymérisation (copolymérisation) . A titre de gaz réactionnels résultant de la déshydrogénation axydante catalytique du méthanol on peut utiliser les gaz résultant de l'oxydation du méthanol sur des catalyseurs métalliques ou d'oxydes contenant H20, CH3OH, HCOOH, N2, C02, CO, H2, CH4, 2 etc. On a établi que, parmi ces composants, seuls H20, CH3OH et HCOOH sont nuisibles à la polymérisation (copolymérisation) du formaldéhyde, car ils sont des transmetteurs de la chaine de polym;érisation (copolymérisation) aboutissant à une réduction du poids moléculaire du produit. Après leur élimination, le mélange gazeux consiste en un mélange de formaldéhyde et de gaz inertes vis-àvis de la polymérisation (copolymérisation), la concentration en formaldéhyde du mélange étant alors de 5 à 50% en vol. L'utilisation à titre de matière première de départ, d'un mélange gazeux constitué par le produit de déshydrogénation oxydante catalytique du méthanol, mélange débarrassé de certaines impuretés, permet de réduire sensiblement les frais de production des polyacétals macromoléculaires, étant donné que la matière première de départ utilisée est beaucoup moins chère que la matière première de départ employée jusqu présent, notamment le formaldehyde concentré monomère gazeux ou les solutions de formaldéhyde dans des hydrocarbures inertes. L'utilisation, à titre de matière première de départ, des mélanges réactionnels gazeux résultant de la déshydrogénation oxydante catalytique du méthanol, permet également de simpliEAr considérablement l'appareillage nécessaire à la mise en oeuvre du procédé, par exemple au stade du transport de la matière première de départ jusqu'à la zone de réaction, ainsi que de résoudre le problème de l'évacuation de la chaleur de polymérisation (copolymérisation) gracie à l'évaporation de la phase liquideRlsentrainement de ses vapeurs hors de la zone de réaction sans introduction spéciale de gaz inertes dans ce but. Le procédé peut être mis en oeuvre selon un schéma technologique continu à haute vitesse de polymérisation dépassant 5g/l.min, c'est-à-dire avec de hautes charges unitaires, ce qui intensifie considérablement le processus et permet d'obtenir un produit de haute qualité. Le procédé de préparation de polyacétals macromoléculaires est simple à mettre en oeuvre au point de vue technologique. L'invention sera mieux comprise et d'autres buts, détails et avantages de celle-ci apparaitront mieux à la lumière de la description explicative qui va suivre de différents modes de réalisation domés uniquement à titre d'exemples non limitatifs Les gaz réactionnels résultant de la déshydrogénation oxydante catalytique du méthanol sont soumis à une purification visant à les débarrasser des impuretés H20, CH3OH et HCOOH par des procédés connus.A cette fin, on peut utiliser des méthodes connues, telles que celle basée sur le passage des gaz à travers un liquide contenant un catalyseur à la température de (-15)OC, ou la méthode consistant à soumettre les gaz réacti nnels résultant de la dé shydrogenati on oxydante catalytique du méthanol à un contact avec une substance inerte refroidie jusqu'à (-20)-(75)0C.A la suite de cette purification, le mélange gazeux de départ est libéré presque complètement des impuretés H20, CH3OH et HCOOH, le mélange obtenu contient du formaldéhyde à raison de 5 à 50% en volume, (en fonction du catalyseur utilisé au stade de la déshydrogénation oxydante du méthanol et des conditions dans lesquelles on réalise la purification), ainsi que tous les composants restant : C02, CO, N2, CH4, H2, 02' etc. On envoie le mélange gazeux obtenu dans un réacteur chargé préalablement d'un solvant hydrocarboné inerte et d'un catalyseur de type ionique. On utilise le catalyseur à raison de 10 2 mole/l à10-4 mole/l. Dans le cas de la copolymérisation du formaldéhyde, on charge également dans le réacteur un comonomère à raison de 0,5 à 50% du poids de solvant. On effectue la polymérisation (copolymérisation) du formaldéhyde à une température de (-50) à (+ 120)OC. A la suite de la réaction, il se produit un dégagement de chaleur continu à raison de 15,0 à 16,0 kcal/mole de CH20. Cette chaleur est dépensée pour l'évaporation de la phase liquide. Les vapeurs obtenues sont mélangées avec les gaz, en formant une phase de vapeur, et sont évacuées de la zone de réaction. Le polyacétal macromoléculaire, otenu à la suite de la polymérisation (copolymérisation) se trouve en phase liquide sous forme d'une phase de dispersion solide (suspension), qu'on isole par des méthodes classiques telles que : centrifugation, filtration, etc. Au cours de la réalisation du processus en continu, on évacue sans cesse du réacteur la suspension formée, on ajoute en continu dans le réacteur le mélange gazeux initial et les composants de départ, y compris le catalyseur, en quantités égales à la quantité de ces composants évacués de la zone de réaction sous forme de phase de vapeur et de suspension de produit formée. On établit la vitesse d'admission du mélange ga ux de fanon à assurer une charge unitaire de formaldéhyde par rapport à la phase liquide égale ou supérieure à 5,0 g de CH20/l.min. On thermostabilise le produit obtenu (lthomopolymère) par acétylation dejgroupes terminaux avec l'anhydride acétique, et le copolymère, par traitement thermique dans une solution aqueuse à 7% de NH3 à la température de 14O0C. On évalue le poids moléculaire du -produit en déterminant la viscosité de sa solution à 0,596 dans le diméthylformamide à la température de 15O0C. Pour fixer les idées, plusieurs exemples de réalisation concrets mais non limitatifsde l'invention sont décrits ci-après : Exemple 1. Un réacteur métallique de 100 mm de diamètre et de 600 mmdr hauteur muni d'un thermomètre et d'un dispositif d'agitation, est rempli jusqu'à la moitié de sa hauteur d'éthylbenzène contenant 3% en poids de dioxolane- 1,3. On introduit également dans le réacteur le catalyseur (C4H9)2. OBF3 à raison de 3.10- mole/l. On amène en continu dans le réacteur un mélange gazeux obtenu à la suite de la déshydrogénation oxydante du méthanol, dans lequel, avant son admission dans le réacteur, on élimine préalablement les impuretés H20, CH3OH et HCOOH par mise en contact du mélange gazeux avec un hydrocarbure inerte refroidi jusqu'à la température de (-40) C. La teneur global du mélange gazeux en lesdites impuretés après la purification est alors non supérieure à 0,005,' en poids. La teneur en formaldéhyde de ce mélange gazeux après la purification correspond à 22% en volume. La température de copolymérisation est de 41 à 430C. La copolymérisation du formaldéhyde avec le dioxolane-1,3 effectue en présence des gaz C02, CO, N2, CH4 H2, 02, etc. La chaleur de la réaction est dépensée pour. la formation de vapeurs de phase liquide qui sont évacuées en continu de la zone de réaction avec les gaz perdus. Les valeurs entraits par les gaz sont condensées dans un condenseur spécial situé en dehors de la zone de réaction et sont de nouveau ramenées dans le réacteur Le produit visé formé est une phase solide dispersée dans une phase liquidez Au fur et à mesure que le produit s t accumule, à raison de 40% du poids de la phase liquide, on commence leévacuation continue de la suspension à partir du réacteur, et on ajoute sans cesse dans le réacteur le mélange initial ltéthyl-benzène, le dioxolane-1,3 et le catalyseur en quantités égales aux quantités évacuées du réacteur. De cette facon s'effectue en continu la copolymérisation du formaldéhyde avec le dioxolane-1,3. Le produit obtenu est caractérisé par une viscosité déterminée pour une solution à 0,5% de copolymère dans le diméthylformamide à la température de 150 C et qui est t = 0,54 à une vitesse d'admission du mélange gazeux de 10 1/min, et t =0,66 à une vitesse d'admission du mélange gazeux de 70 1/min. Exemple 2. On remplît le réacteur métallique décrit dans l'exemple 1, jusqu la moitié de sa hauteur, de benzine contenant 2% en poids de trioxepane 1,3,5 . On introduit également dans le réacteur le catalyseur (But)20.BFs à raison de 5.10- 3 mole/l. La benzine est un mélange d'hydrocarbures aromatiques, aliphatiques et naphtoliques passant entre 117 et 143 C. On admet en continu dans le réacteur le mélange gazeux résultant de la déshydrogénation oxydante du méthanol et débarrassé avant son admission dans le réacteur, des impuretés H2O , CH3 OH, HCOOH par mise en contact du mélange gazeux avec un hydrocarbure inerte refroidi La teneur en formaldéhyde du mélange gazeux après la purification constitue 19% en volume . La température de lacopolymer'isatiai est égale à 57-65 C. Cette température est maintenue grave à ce à l'évaporation de la phase liquide de et l'entraînement ses vapeurs hors de la zone de réaction avec les gaz perdus. Les vapeurs entrainées par les gaz sont condensées dans un condenseur situe en dehors de la zone de réaction et sont de nouveau ramenées dans le réacteur.Au fur et à mesure que le produit s'accumule à raison de 40 du poids de la phase liquide, on commence à évacuer en continu la suspension du réacteur, et on amène sans cesse dans le réacteur le mélange de départ : la benzine, le trioxepane -1,3,5 et le catalyseur, en quantités égales à leurs quantités évacuées du réacteur. La viscosité d'une solution à 0,5% de polymère dans le diméthylformamide obtenu à la température de 15O0C est t = 0,58 à 0,61 dl/g. Exemple 3. Un récipient en verre de 35 mm de diamètre et de 300 mm de hauteur, muni d'un thermomètre présentant une partie élargie dans sa partie supérieure, est rempli de toluol jusqu'aux 2/3 de son volume. On introduit également dans le récipient un catalyseur, à savoir le stéarate de calcium, à raison de 6.10 3mole/l. On fait passer à travers un tube de barbotage descendu jusqu'au fond du récipient un mélange gazeux résultant de la déshydrogénation oxydante du méthanol, préalablement débarrassé des impuretés H20, CH3OH et HCOOH. La teneur en formaldéhyde du mélange gazeux est de 21% en volume. La vitesse d'admission du mélange gazeux est de 51/min. La durée de la polymérisation est de 21 min. La température de polymérisation du formaldéhyde est de 2O0C. On obtient alors 19,7 g dthomopolymère caractérisé par une viscosité t =0,71 dl/g de sa solution à 0,5% dans le diméthylformamide à la température de 15O0C. Exemple 4. Un récipient en verre tel que celui décrit dans l'exemple 3 est rempli jusqu'aux 2/3 de son volume d'éthylbenzène contenant 25% en poids de dioxolane-1,3. On introduit également dans le récipient un catalyseur (But) 2OBF3 et on maintient dans un thermostat à la température de 4O0C. On fait passer à travers un tiibe de barbotage descendu jusqu'au fond du récipient un mélange gazeux résultant de la déshydrogénation oxydante du méthanol, préalablement débarrassé des impuretés H20, CH3OH et HCOOH. La teneur en formaldéhyde du mélange gazeux constitue 48% en volume La vitesse d'admission du mélange gazeux est de 31/min. La durée de copolymérisation est de 1,5 heure. La conversion du fore maldéhyde en copolymère est alors de 96%. La viscosité d'une solution à 0,5% de copolymère dans le diméthylformamide obtenu déterminée à la température de 15O0C, constitue t = 0,66 dl/g. Exemple 5. Un récipient en verre tel que celui décrit dans exemple 3 est rempli jusqu'aux2/3 de son volume de n-butane . Or' porte le contenu du réacteur à la température de (-200C) > on ajoute de l'oxyde d'éthylène à raison de 2% en poids de n-butane et un catalyseur (But)20.BF3 à raison de 7.10-3 mole/l. On fait passer à travers un tube de barbotage abaissé jusqu'au fond du récipient un mélange gazeux résultant de la déshy drogénation oxydante du méthanol, préalablement débarrassé des impuretés H20, CH3OH, et HCOOH. Ld teneur en formaldéhyde du mélange gazeux constitue 21% en volume. La vitesse d'amenée du mélange gazeux est de 61/min.La conversion du mélange formaldéhyde en copolymère constitue 79% la viscosité d'une solution à 0,5% du copolymère dans le diméthylfor- mamide, déterminée à la température de 15O0C, constitue ≈= 0,43 dl/g. Exemple 6. Un réacteur métallique constitué par un récipient cylindrique de 37 mm de diamètre et de 300 mm de hauteur est rempli jusqu'aux 2/3 de son volume de toluol ou toluène contenant un catalyseur, à savoir, le stéarate de calcium à raison de 8.10 3mole/l. On maintient le réacteur à la température de 750C et sous une pression relative de 2,0 atm on amène un mélange gazeux résultant de la déshydrogénation oxydante du méthanol préalabement débarrassé des impuretés H20, CH3OH et HCOOH. La teneur en formaldéhyde du mélange gazeux constitue 9% en volume. La vitesse d'admission du mélange gazeux est de 51/min. La température monte jusqu'à 92-950C au cours de la polymérisation. La durée de la polymérisation est de 25 min. L'homopolymère formé alors se caractérisé par une viscosité t-0,47 dl/g de sa solution à 0,5% dans le diméthylformamide à la température de 1500C. Les propriétés des produits obtenus sont résumée dans le tableau qui suit Tableau Indices Propriétés Homopolymère copolymère Indice de fusion à la température de 1900C,g/10 min 2,5 - 10 5,5-15,0 Résistance à la traction à 200C bars 686-695,8 637-686 Densité à 200C g/cm3 1,42 1,41 Allongement relatif à la rupture,% 15-45 25-40 Résistance au choc sur éprouvettes entaillées à 200C bars 7,35 - 12,250 5,88 - 7,84 Bien entendu, l'invention n'est nullement limitée aux modes de réalisation décrits qui ntont été donnés qu'à titre d'exemple. En particulier, elle com prend tous les moyens constituant des équivalents techniques Les moyens decrits, ainsi que leurs combinaisons si celles-ci sont exécutées suivant son esprit et mises en oeuvre dans le cadre de 1E protection comme revendiquée. REVENDICATIONS 1. Procédé de préparation de polyactals macromoléculaires par polymérisation de formaldéhyde gazeux ou sa copolymérisation avec des formals ou des oxydes cycliques au sein d'un solvant hydrocarboné inerte en présence d'un catalyseur de type ionique à une température de (-50) à (+120)OC, avec formation d'une phase de vapeur aué l'on évacue de la zone de réaction, caractérisé en ce qu'on admet le grmaldéhyde dans la zone de réaction au sein d'un mélange gazeux consistant en un produit de déshydrogénation oxydante catalytique du méthanol, mélange dont on élimine préalablement H20, CH3OH et HCOOH. 2. Polyacétals macromoléculaires, caractérisés en ce qu'ils sont obtenus par procédé faisant l'objet de la revendication 1.